(57)【要約】【目的】酸性、アルカリ性への安定性が高く、高周波でのESRが低く、かつ電極箔表面のエッチングピットでの電解質の密着性が高い電解質を備えた電解コンデンサを提供する。【構成】ビニルエーテル−無水マレイン酸共重合体及びその変性物を水系溶媒に溶解したことを特徴とする電解コンデンサの駆動用電解液である。またこの電解質はビニルエーテル−無水マレイン酸共重合体及びその変性物を溶解した溶液をゲル化させることもできる。そして好ましくは、電解質中にマレイン酸系共重合体を架橋せしめることが可能な架橋剤を含有させて、架橋ゲル化させた電解コンデンサ用電解液であり、この電解液を用いた電解コンデンサである。【特許請求の範囲】
【請求項１】
ビニルエーテル−無水マレイン酸共重合体及びその変性物を水系溶媒に溶解したことを特徴とする電解コンデンサの駆動用電解液。
【請求項２】
ビニルエーテル−無水マレイン酸共重合体及びその変性物を水系溶媒に溶解し、ゲル化させることを特徴とする電解コンデンサの駆動用電解液。
【請求項３】
電解質中にマレイン酸系共重合体を架橋せしめることが可能な架橋剤を含むコンデンサ。
【請求項４】
ケース内にコンデンサ素子を収納した構造を有し、前記ケース内に請求項１〜３のいずれか１項に記載の電解コンデンサ駆動用電解液が使用されていることを特徴とする電解コンデンサ。
【発明の詳細な説明】
【技術分野】
【０００１】
本発明は親水性ポリマー特に、ポリビニルエーテルと無水マレイン酸の共重合体およびその変性物を用いた電解質コンデンサ用電解液およびそれを用いた電解質コンデンサに関するものである。
【背景技術】
【０００２】
従来から電解コンデンサとしては、例えばアルミニウム電解コンデンサでは、表面をエッチング処理して表面を増やした陰極アルミニウム箔、同じくエッチング処理して表面積を増やし、さらに酸化することにより誘電皮膜を形成した陽極アルミニウム箔、セパレータ として隔離紙、電解質溶液（電解質、溶媒など）、さらにアルミニウムケース及びゴムや樹脂などのケースなどで構成される。このうち、電解液はコンデンサの電気抵抗を下げるため良好なイオン伝導体であること、液の漏洩や蒸散を防ぐために、蒸気圧が低く、かつ粘度の高い液体であることが要求される。一般には、ホウ酸やリン酸あるいは有機酸などの弱酸をアンモニア、アミンなどの弱塩基で中和した水溶液に、エチレングリコールやグリセリンなどの多価アルコールを加えて煮沸し、水分を減少させたものを用いる。
【０００３】
しかしコンデンサを長期で使用すると、電解液の漏洩や蒸散が少なからず発生する。上記問題点を克服するために、電解液中に高分子を導入する検討がなされてきた。
電解コンデンサ用電解液に添加される高分子としては、ポリビニルアルコール、ポリエチレンオキサイドなどが使用され検討されている。例えば、特開平４−３５０９１８号公報（特許文献１）では、ポリビニルアルコール誘電体を電解コンデンサ用電解液に添加することで耐電圧特性を向上させた電解液を開示している。しかし、これらに用いる高分子を含んだ電解液ではイオン伝導度が十分でなく、電解液との親和性・相溶性や電解液の酸性またはアルカリ性に対する安全性に問題がある。
また、ポリビニルアルキルエーテル／無水マレイン酸を電解液に用いることが検討されている。例えば特開２００１−１９６２７２号公報（特許文献２）があげられるが、しかしこの特許では溶媒に水が選択されておらず、電気伝導率が十分でないので、高周波でのESRの低減が困難である。
【０００４】
また、電解液が水系のコンデンサである場合でも、特開昭５９−１４５５１７号公報（特許文献３）では、ヒドロキシ・エチルセルロースなどのゲル化剤を用いたアルミニウム電解コンデンサが記載されているが、ゲル化した電解質の均一性、電極箔表面のエッチングピットでの電解質の密着性で問題がある。
さらに、特開２００２−３２４７３２号公報（特許文献４）では、Ｎ−ビニルアセトアミドを架橋することによるゲル化の記載があるが、この高分子は高価であり入手が困難である。
【特許文献１】特開平４−３５０９１８号公報
【特許文献２】特開２００１−１９６２７２号公報
【特許文献３】特開昭５９−１４５５１７号公報
【特許文献４】特開２００２−３２４７３２号公報
【発明の開示】
【発明が解決しようとする課題】
【０００５】
入手が容易であり、かつ安価であり、酸性またはアルカリ性に対する安定性が高く、高周波でのESRの低減されており、かつ電極箔表面のエッチングピットでの電解質の密着性が高い電解質が存在しなかった点である。
【課題を解決するための手段】
【０００６】
本発明は、
（１）ビニルエーテル−無水マレイン酸共重合体及びその変性物を水系溶媒に溶解したことを特徴とする電解コンデンサの駆動用電解液を提供する。更に本発明は
（２）ビニルエーテル−無水マレイン酸共重合体及びその変性物を水系溶媒に溶解し、ゲル化させることを特徴とする電解コンデンサの駆動用電解液を提供する。更に本発明は
（３）電解質中にマレイン酸系共重合体を架橋せしめることが可能な架橋剤を含むコンデンサを提供する。更に本発明は
（４）ケース内にコンデンサ素子を収納した構造を有し、
前記ケース内に上記の（１）から（３）のいずれか１項に記載の電解コンデンサ駆動用電解液が用いられている電解コンデンサを提供する。
【発明の効果】
【０００７】
本発明では、ビニルエーテル−無水マレイン酸共重合体及びその変性物を水系溶媒に溶解した電解液に用いることを特徴とするもので、得られるコンデンサは、ｔａｎδ、漏れ電流、ＥＳＲを低減させることが可能であり、電解液の蒸散・漏れを防ぎ、長期間安定な品質を保つことができる。
【発明を実施するための最良の形態】
【０００８】
（ビニルエーテル−無水マレイン酸共重合体）
ビニルエーテルとしては、例えば、炭化水素基とビニル基とのエーテル［例えば、アルキルビニルエーテル、シクロアルキルビニルエーテル（シクロヘキシルビニルエーテルなどのＣ5-10シクロアルキル−ビニルエーテルなど）など］、ポリオールのモノビニルエーテルなどが含まれる。
【０００９】
アルキルビニルエーテルとしては、例えば、直鎖状又は分岐鎖状Ｃ1-30アルキル−ビニルエーテル（例えば、メチルビニルエーテル、エチルビニルエーテル、ｎ−プロピルビニルエーテル、イソプロピルビニルエーテル、ｎ−ブチルビニルエーテル、イソブチルビニルエーテル、ｔ−ブチルビニルエーテル、ｓｅｃ−ブチルビニルエーテル、ヘキシルビニルエーテル、オクチルビニルエーテル、２−エチルヘキシルビニルエーテル、ドデシルビニルエーテル、オクタデシルビニルエーテルなどのＣ1-20アルキル−ビニルエーテル、好ましくはＣ1-10アルキル−ビニルエーテル、さらに好ましくはＣ1-6アルキル−ビニルエーテル）などが例示できる。
【００１０】
また、アルキルビニルエーテルには、置換基を有するアルキルビニルエーテル［例えば、ハロアルキルビニルエーテル（２−クロロエチルビニルエーテルなどのハロＣ1-20アルキル−ビニルエーテル、好ましくはハロＣ1-10アルキル−ビニルエーテル、さらに好ましくはハロＣ1-6アルキル−ビニルエーテル）など］なども含まれる。    ポリオールのモノビニルエーテルには、ヒドロキシアルキルビニルエーテル（例えば、２−ヒドロキシエチルビニルエーテル、４−ヒドロキシブチルビニルエーテルなどのヒドロキシＣ1-20アルキル−ビニルエーテル、好ましくはヒドロキシＣ1-10アルキル−ビニルエーテル、さらに好ましくはヒドロキシＣ1-6アルキル−ビニルエーテル）など］、ポリアルキレングリコールモノビニルエーテル（例えば、ジエチレングリコールモノビニルエーテル、トリエチレングリコールビニルエーテルなどのポリＣ2-4アルキレングリコールモノビニルエーテル）などが含まれる。
【００１１】
好ましいビニルエーテルには、アルキルビニルエーテル、例えば、置換基を有していてもよいＣ1-4アルキルビニルエーテル（特にメチルビニルエーテル）が含まれる。  ビニルエーテル−無水マレイン酸共重合体（以下、ＶＥＭＡ、単に共重合体などということがある）において、ビニルエーテルは、単独で又は２種以上組みあわせてもよい。  これらのビニルエーテル−無水マレイン酸共重合体のうち、アルキルビニルエーテル−無水マレイン酸共重合体（例えば、置換基を有していてもよいＣ1-4アルキルビニルエーテル−無水マレイン酸共重合体、特に、メチルビニルエーテル−無水マレイン酸共重合体）が好ましい。
【００１２】
なお、ビニルエーテル−無水マレイン酸共重合体は、ビニルエーテル（ビニルエーテル系モノマー）と無水マレイン酸とを少なくともモノマー成分とする共重合体であればよく、本発明の効果を損なわない範囲であれば、他の共重合性単量体を共重合成分として含む共重合体であってもよい。
【００１３】
また、前記共重合体は、無水マレイン酸単位を有している限り、必要に応じて、部分的にエステル化やアミド化されていてもよく、塩（金属塩など）を形成していてもよい。  なお、前記ビニルエーテル−無水マレイン酸共重合体は、ランダム共重合体などであってもよいが、通常、ビニルエーテルと無水マレイン酸との交互共重合体（完全交互共重合体）である。すなわち、無水マレイン酸と他のエチレン系モノマーとのランダム共重合体は多数あるが、本発明におけるビニルエーテル−無水マレイン酸共重合体には、通常、このようなランダム共重合体は含まれない。ビニルエーテルと無水マレイン酸との交互共重合体は、上記の通り、水や親水性有機溶剤に溶解可能な水溶性高分子である。なお、このようなビニルエーテル−無水マレイン酸共重合体は、通常、直鎖状であってもよい。
【００１４】
前記共重合体において、無水マレイン酸単位の割合は、ビニルエーテル単位１モルに対して、例えば、０．８〜１．２モル、好ましくは０．９〜１．１モル、さらに好ましくは０．９５〜１．０５モル程度であってもよい。  ビニルエーテル−無水マレイン酸共重合体の重量平均分子量は、特に限定されず、ポリスチレン換算で、例えば、５００００以上（例えば、５００００〜３００００００程度）、好ましくは１０００００〜２００００００程度、さらに好ましくは１５００００〜１００００００程度であってもよい。
【００１５】
前記共重合体の形状は、固体状であればよく、通常、粉粒状（粒子状、微粒子状、ペレット状など）であってもよい。このような固体状又は粉粒状の共重合体は、球状、楕円体状、柱状（角柱状など）、無定形状などであってもよい。また、粉粒状の共重合体の平均粒径は、例えば、０．０１μｍ〜１ｍｍ（例えば、０．０３〜８００μｍ）、好ましくは０．０５〜５００μｍ（例えば、０．０８〜３００μｍ）、さらに好ましくは０．１〜２００μｍ（例えば、０．２〜１００μｍ）、特に０．３〜８０μｍ（例えば、０．４〜５０μｍ）程度であってもよい。本発明では、固体状（特に粉粒状）の前記共重合体と、加湿下での加熱処理とを組みあわせることにより、簡便にかつ効率よく前記共重合体の無水マレイン酸単位を開環できる。
【００１６】
なお、前記開環共重合体の原料としてのビニルエーテル−無水マレイン酸共重合体は、市販品を用いてもよく、慣用の方法により合成してもよい。  前記共重合体の合成方法としては、例えば、無水マレイン酸を溶解可能な溶媒（良溶媒）であって、ビニルエーテル−無水マレイン酸共重合体を溶解しない溶媒（貧溶媒）中でラジカル重合させる沈殿重合法、無水マレイン酸および無水マレイン酸−ビニルエーテル共重合体の双方を溶解可能な溶媒（良溶媒）中で重合させる溶液重合法などが挙げられる。  これらの方法のうち、固体状の共重合体を簡便に得ることができるという観点から、無水マレイン酸に対する良溶媒であって、前記共重合体に対する貧溶媒となる溶媒中で、無水マレイン酸およびビニルエーテルをラジカル重合させる前記沈澱重合法により得られたビニルエーテル−無水マレイン酸共重合体を好適に使用できる。
【００１７】
なお、共重合体は、通常、無水マレイン酸に対して、過剰量のビニルエーテルを用いてラジカル重合することにより得ることができる。  前記共重合体の合成に使用する溶媒としては、重合法に応じて適宜選択でき、沈澱重合法では、例えば、炭化水素類［例えば、芳香族炭化水素類（ベンゼン、トルエン、キシレンなど）、脂肪族炭化水素類（例えば、ヘキサン、ヘプタン、オクタンなどのアルカン類）、脂環族炭化水素類（例えば、シクロヘキサンなどのシクロアルカン類など）、ハロゲン化炭化水素類（例えば、ジクロロエタン、トリクロロエタン、四塩化炭素、１，１，２−トリクロロ−１，２，２−トリフルオロエタンなどのハロアルカン類）など］、エーテル類（アリルビニルエーテルなど）などを使用できる。また、溶液重合法では、エステル類（例えば、酢酸メチル、酢酸エチルなどの酢酸エステル類）、ケトン類（例えば、アセトン、メチルエチルケトンなどのジアルキルケトン類など）などが使用できる。これらの溶媒は、単独で又は２種以上組みあわせてもよい。
【００１８】
重合に使用する重合開始剤は、特に限定されず、慣用の開始剤、例えば、有機過酸化物（例えば、ベンゾイルパーオキシド、ラウロイルパーオキシドなどの過酸化アシル類、ｔ−ブチルパーオキシピバレートなどの過酸エステル類など）、アゾ化合物（２，２’−アゾビスイソブチロニトリルなど）などが使用できる。重合開始剤は、単独で又は２種以上組みあわせてもよい。
【００１９】
重合は、常圧又は加圧下で行ってもよい。また、重合は、溶媒や重合開始剤の種類などに応じて常温又は加温下（例えば、４０〜１２０℃、好ましくは５０〜９０℃程度）で行ってもよく、空気中又は不活性雰囲気（窒素、希ガスなど）中で行ってもよい。  そして、最終生成物としての固体状の前記共重合体は、上記のようにして得られた重合生成物を、重合方法に応じて適宜ろ過、乾燥などの方法により精製することにより得られる。なお、このようなビニルエーテル−無水マレイン酸共重合体は、例えば、特開２００３−４０９１３号公報に記載の方法などを参照して製造してもよい。
【００２０】
（水系溶媒）
水系溶媒としては、例えば、水、アルコール類、ケトン類（アセトン、メチルエチルケトン、メチルイソブチルケトンなどのジアルキルケトン類など）、エーテル類［環状エーテル類（テトラヒドロフランなど）、ジアルキレングリコールアルキルエーテル類（ジエチレングリコールジメチルエーテルなど）、グリコールエーテルエステル類（エチレングリコールモノメチルエーテルアセテート、プロピレングリコールモノメチルエーテルアセテートなど）など］などが挙げられる。
【００２１】
好ましい水系溶媒には、ＥＳＲ、ｔａｎδ、漏れ電流の低減が可能であるなどの観点から水、アルコール類などのヒドロキシル基を有する溶媒が含まれる。アルコール類としては、例えば、モノオール類［アルカノール（メタノール、エタノール、１−プロパノール、イソプロパノール、ｎ−ブタノール、２−ブタノール、イソブタノールなどのＣ1-10アルカノール、好ましくはＣ1-8アルカノール、さらに好ましくはＣ1-6アルカノール、特にＣ1-4アルカノールなど）、シクロアルカノール（シクロヘキサノールなどのＣ4-10シクロアルカノールなど）、アルキレングリコールモノアルキルエーテル（メチルセロソルブ、エチルセロソルブ、ブチルセロソルブ、プロピレングリコールモノメチルエーテルなど）、ジアルキレングリコールモノアルキルエーテル（メチルカルビトール、エチルカルビトールなど）、（ポリ）アルキレングリコールモノアシレート（エチレングリコールモノアセテートなど）など］、ポリオール類｛ジオール類［例えば、アルカンジオール（エチレングリコール、プロピレングリコール、トリメチレングリコール、１，３−ブタンジオール、１，４−ブタンジオール、１，５−ペンタンジオール、ヘキシレングリコールなどのＣ2-10アルカンジオール、好ましくはＣ2-8アルカンジオール、さらに好ましくはＣ2-6アルカンジオール、特にＣ2-4アルカンジオールなど）、ポリアルキレングリコール（ジエチレングリコール、ジプロピレングリコール、トリエチレングリコール、トリプロピレングリコールなどのジ乃至テトラＣ2-4アルキレングリコールなど）など］、トリオール類［アルカントリオール（グリセリン、１，２，６−ヘキサントリオールなどのＣ3-10アルカントリオール、好ましくはＣ3-6アルカントリオール、さらに好ましくはＣ3-4アルカントリオール）など］、４官能以上のポリオール［３官能以上のポリオール（前記アルカントリオールなど）の多量体（例えば、ジグリセリン、トリグリセリンなどのポリグリセリン）など］など｝などが挙げられる。
【００２２】
水系溶媒は、単独で又は２種以上組み合わせてもよいが、水を必須として含有しなければならない。特に、水系溶媒は、水以外に保水成分としての水系溶媒（保水成分として作用する水系溶媒、以下、保水性水系溶媒ということがある）で少なくとも構成されていてもよい。このような保水性水系溶媒としては、前記例示の水系溶媒のうち、ジアルキレングリコールモノアルキルエーテル、（ポリ）アルキレングリコールモノアシレート、ポリオール類［例えば、アルカンジオール、アルカントリオール（グリセリンなど）など］などが挙げられる。特に、好ましい保水性水系溶媒には、複数のヒドロキシル基を有しており、前記多糖類のアミノ基の水素結合を緩和する能力に優れている点で、ポリオール類が含まれる。
【００２３】
すなわち、前記ポリオール類などは、比較的高沸点であるため、電解コンデンサ使用時の液漏れを少なくできる。
詳細には、このような保水成分としての水系溶媒（ポリオール類など）は、コンデンサへの封入処理後の電解液から揮発せず、残存するとともに、前記ビニルエーテル−無水マレイン酸共重合体ゲル能力向上するのに有用である。しかも、このような保水成分は、水分を長期に亘って安定して保持できる。また、保水成分としての水系溶媒は、付着処理後において、水やモノオール類（アルカノールなど）などの揮発を抑制する機能も有しているようであり、このような水系溶媒を電解質溶液に共存させて、前記ＥＳＲ、ｔａｎδ、漏れ電流を有効に低減できる。
【００２４】
保水成分としての水系溶媒は、単独で又は２種以上組みあわせてもよい。また、揮発性分散媒［特に、揮発性水系溶媒又は非保湿性の水系溶媒、例えば、水及びモノオール類（例えば、Ｃ1-4アルカノールなどのアルカノール類など）から選択された少なくとも１種の溶媒など］と、保湿性水系溶媒とを組みあわせてもよい。
【００２５】
保水性水系溶媒（特に、ポリオール類）の沸点は、例えば、１５０℃以上（例えば、１８０〜５００℃程度）、好ましく２００℃以上（例えば、２１０〜４００℃程度）、さらに好ましくは２２０℃以上（例えば、２３０〜３５０℃）、特に２５０℃以上（例えば、２６０〜３２０℃程度）であってもよい。
【００２６】
なお、揮発性分散媒（水、前記アルカノール類などの揮発性水系溶媒）の沸点は、例えば、１５０℃未満（例えば、３５〜１４５℃）、好ましくは４０〜１３０℃、さらに好ましくは５０〜１２０℃程度であってもよい。
【００２７】
（架橋剤）
本発明における架橋剤としては、ビニルエーテル−無水マレイン酸共重合体をゲル化させるために公知の範囲で架橋剤を使用できる。架橋剤としては、一般的な架橋剤とビニルエーテル−無水マレイン酸共重合体に固有に効果を発揮する架橋剤に分けることができる。一般的な架橋剤としてはアクリル系オリゴマーや樹脂、ポリエステル系樹脂、ポリウレタン系樹脂、ポリエチレンイミン、エポキシ系樹脂、シランカップリング剤などの慣用の架橋剤を用いることができる。中でもエポキシ系樹脂は、メチルビニルエーテル／無水マレイン酸共重合体の酸無水物と反応しやすいので、好ましい。
【００２８】
ビニルエーテル−無水マレイン酸共重合体に固有に効果を発揮する架橋剤としては、ポリヒドロキシ化合物やポリアミンのような多官能化合物を挙げることができる。すなわち、ビニルエーテル−無水マレイン酸共重合体にこれらの、ポリヒドロキシ化合物やポリアミンのような多官能化合物を作用させると、一重結合によりクロスリンクしゲルを形成する。そしてゲル化条件によっては、水中でほとんど膨潤しない不溶化したゲルを精製する。このようなゲルを形成するためには架橋剤とビニルエーテル−無水マレイン酸共重合体のモル比率が25モル％以上あることが好ましい。
このようなポリヒドロキシ化合物やポリアミンの中でも好ましくは、ポリアミンが好ましく、より好ましくは二価以上のアミン塩類であり、特に好ましくヘキサメチレンジアミンである。
【００２９】
（電解質塩）
本発明における電解液には電解コンデンサとして使用するために電解質塩を含む。電解質塩としては公知のものを用いることができるが、通常電解液の主溶質としては、マレイン酸、アジピン酸などカルボン酸或いはジカルボン酸やその塩を用いることが多い。
本発明においては、電解質塩にこれらのカルボン酸やその塩類を用いた場合には、ビニルエーテル−無水マレイン酸共重合体は酸無水物あるいはジカルボン酸を含むので、従来のヒドロキシ・エチルセルロースやポリビニルアルコールなどの水溶性ポリマーを使うものより液性状として安定である。従って、長寿命のコンデンサが得られる。
【００３０】
さらに、万が一コンデンサの破損が起こり、液漏れなどがおこっても、電解質塩以外の構成成分として、水系溶媒、ビニルエーテル−無水マレイン酸共重合体、及び場合により架橋剤で構成されているので人体に対しても安全である。
【実施例】
【００３１】
以下、本発明を実施例により更に具体的に説明するが、本発明はこれらの実施例に限定されない。なお、特に断りのない限り、配合比率の部または％は重量基準である。
（実施例１）
水溶性高分子：メチルビニルエーテル／無水マレイン酸共重合体（ＶＥＭＡ  Ａ−１０３、ダイセル化学工業株式会社製）１０重量部
溶媒：溶媒として水２０重量部/エチレングリコール８０重量部の混合物 ９０重量部
電解質塩：アゼライン酸アンモニウム ６重量部
架橋剤：添加せず
（実施例２）
水溶性高分子：メチルビニルエーテル／無水マレイン酸共重合体（ＶＥＭＡ  Ａ−１０３、ダイセル化学工業株式会社製）１０重量部
溶媒：溶媒として水２０重量部/エチレングリコール８０重量部の混合物 ９０重量部
電解質塩：アゼライン酸アンモニウム ６重量部
架橋剤：ヘキサメチレンジアミン ４重量部
（比較例１）
水溶性高分子：添加せず
溶媒：溶媒として水２０重量部/エチレングリコール８０重量部の混合物 ９０重量部
電解質塩：アゼライン酸アンモニウム ６重量部
架橋剤：添加せず
（比較例２）
水溶性高分子：メチルビニルエーテル／無水マレイン酸共重合体（ＶＥＭＡ  Ａ−１０３、ダイセル化学工業株式会社製）１０重量部
溶媒：エチレングリコール ９０重量部
電解質塩：アゼライン酸アンモニウム ６重量部
架橋剤：添加せず
（比較例３）
水溶性高分子：メチルビニルエーテル／無水マレイン酸共重合体（ＶＥＭＡ  Ａ−１０３、ダイセル化学工業株式会社製）１０重量部
溶媒：エチレングリコール ９０重量部
電解質塩：アゼライン酸アンモニウム ６重量部
架橋剤：ヘキサメチレンジアミン ４重量部
（評価方法）
実施例及び比較例の電解液を用いて、通常の方法で電解コンデンサを１００個作成した。これらの電解コンデンサについて、静電容量（μＦ）、ｔａｎδ、漏れ電流（μＡ）、１００ｋＨｚでのＥＳＲ（ｍΩ）を測定した。なお、測定電圧は１６Ｖであり、測定値は電解コンデンサ１００個の平均値である。１０５℃の環境下で５０００時間後の液漏れ状態を確認し、液洩れしたコンデンサの個数をカウントした。結果を表１に記す。
【００３２】
【表１】
2006253405.tif 000002
表１明らかなように、本発明の実施例１及び２による電解コンデンサは、比較例にある従来型に比べ、ｔａｎδ、漏れ電流、ＥＳＲも低減されており、信頼性にも問題ない。比較例１の電解液ではコンデンサとしての信頼性に問題があり、比較例２の電解液では、比抵抗が高い。